(57)【要約】【課題】透明性と耐擦傷性との両方に優れる車両用ランプカバーを与え得る車両用ランプカバー用メタクリル樹脂組成物を提供すること。【解決手段】メタクリル樹脂と、平均一次粒子径０．２μｍ以上２μｍ以下のシリカ粒子とを含有し、下記式（１）を満足する、車両用ランプカバー用メタクリル樹脂組成物。  ０．００５＜ｙ≦−０．０７ｘ＋０．１７    式（１）（上記式（１）において、ｘは、単位「μｍ」を付して表された前記シリカ粒子の平均一次粒子径の数値を表し、ｙは、前記メタクリル樹脂と前記シリカ粒子との合計量１００重量％に対する、単位「重量％」を付して表された前記シリカ粒子の含有量の数値を表す。）【選択図】なし【特許請求の範囲】
【請求項１】
メタクリル樹脂と、平均一次粒子径０．２μｍ以上２μｍ以下のシリカ粒子とを含有し、下記式（１）を満足する、車両用ランプカバー用メタクリル樹脂組成物。
０．００５＜ｙ≦−０．０７ｘ＋０．１７    式（１）
（上記式（１）において、ｘは、単位「μｍ」を付して表された前記シリカ粒子の平均一次粒子径の数値を表し、ｙは、前記メタクリル樹脂と前記シリカ粒子との合計量１００重量％に対する、単位「重量％」を付して表された前記シリカ粒子の含有量の数値を表す。）
【請求項２】
請求項１に記載の車両用ランプカバー用メタクリル樹脂組成物を含む成形体。
【請求項３】
請求項１に記載の車両用ランプカバー用メタクリル樹脂組成物を含む層と、ＪＩＳ  Ｋ  ７１３６に従って測定されるヘイズが２％以下である熱可塑性樹脂層とを含有し、前記熱可塑性樹脂層のシリカ粒子の含有量が０．００５重量％以下である、積層体。
【請求項４】
請求項２に記載の成形体を含む車両用ランプカバー。
【請求項５】
請求項３に記載の積層体を含む車両用ランプカバー。
【発明の詳細な説明】
【技術分野】
【０００１】
本発明は、メタクリル樹脂とシリカ粒子とを含有する車両用ランプカバー用メタクリル樹脂組成物に関する。
【背景技術】
【０００２】
メタクリル樹脂は透明性や耐候性に優れるため、テールランプカバーやヘッドランプカバー等の車両用ランプカバーの材料として用いられる（例えば特許文献１）。
【先行技術文献】
【特許文献】
【０００３】
【特許文献１】特開２００６−１９３６４７
【発明の概要】
【発明が解決しようとする課題】
【０００４】
車両用ランプカバーは、透明性だけでなく、走行中に跳ね上がる砂利等で擦れた際に傷付き難いこと（本明細書では「耐擦傷性」ということがある）が求められる。特にヘッドランプカバーは、砂利等で擦れる頻度が高いため、優れた耐擦傷性も求められる。
しかしながら、特許文献１に記載の樹脂組成物からなる車両用ランプカバーは、透明性に優れるものの耐擦傷性が不十分であった。
本発明の目的は、透明性と耐擦傷性との両方に優れる車両用ランプカバーを与え得る車両用ランプカバー用メタクリル樹脂組成物を提供することにある。
【課題を解決するための手段】
【０００５】
本発明者らは、前記課題を解決するべく鋭意検討を行った結果、本発明を完成するに至った。
【０００６】
すなわち、本発明は、以下の［１］〜［５］に記載の態様を含む。
［１］メタクリル樹脂と、平均一次粒子径０．２μｍ以上２μｍ以下のシリカ粒子とを含有し、下記式（１）を満足する、車両用ランプカバー用メタクリル樹脂組成物。
０．００５＜ｙ≦−０．０７ｘ＋０．１７    式（１）
（上記式（１）において、ｘは、単位「μｍ」を付して表されたシリカ粒子の平均一次粒子径の数値を表し、ｙは、メタクリル樹脂とシリカ粒子との合計量１００重量％に対する、単位「重量％」を付して表されたシリカ粒子の含有量の数値を表す。）
［２］前記［１］に記載の車両用ランプカバー用メタクリル樹脂組成物を含む成形体。
［３］前記［１］に記載の車両用ランプカバー用メタクリル樹脂組成物を含む層と、ＪＩＳ  Ｋ  ７１３６に従って測定されるヘイズが２％以下である熱可塑性樹脂層とを含有し、前記熱可塑性樹脂層のシリカ粒子の含有量が０．００５重量％以下である、積層体。
［４］前記［２］に記載の成形体を含む車両用ランプカバー。
［５］前記［３］に記載の積層体を含む車両用ランプカバー。
【発明の効果】
【０００７】
本発明によれば、耐傷付性と透明性との両方に優れる車両用ランプカバーを与え得る車両用ランプカバー用メタクリル樹脂組成物を提供することができる。
【発明を実施するための形態】
【０００８】
本明細書において、「車両用ランプカバー用メタクリル樹脂組成物」とは、所望の物性（本発明では透明性と耐擦傷性）を満足する車両用ランプカバーを与え得るメタクリル樹脂組成物であり、「車両用ランプカバー」とは、車両用ランプの光源の保護および光源の照度向上の目的で備えられるカバーであり、「車両用ランプ」とは、自動車やオートバイ等の車両に装着された照明用、識別用もしくは標識用のランプであり、例えば、前照灯（ヘッドランプ）、尾灯（テールランプ）、制動灯（ストップランプ）、方向指示灯（ウインカー）、霧灯（フォグランプ）、車幅灯、後退灯などが該当する。「メタクリル樹脂組成物」とは、メタクリル樹脂を含有する組成物であり、「メタクリル樹脂」とは、メタクリル基を有するモノマーに由来する構成単位を有する重合体である。
また、「シリカ粒子」とは、ＳｉＯ２を有する略球状の物質であり、「平均一次粒子径」とは、レーザー回折式粒度分布測定装置で測定される一次粒子径の平均値である。「熱可塑性樹脂層」とは、熱可塑性樹脂を主成分として含有する層であり、「熱可塑性樹脂」とは、加熱すると軟化し、冷却すると固化する性質を有する樹脂である。
【０００９】
本発明の車両用ランプカバー用メタクリル樹脂組成物は、メタクリル樹脂と、平均一次粒子径０．２μｍ以上２μｍ以下のシリカ粒子とを含有し、下記式（１）を満足する。
０．００５＜ｙ≦−０．０７ｘ＋０．１７    式（１）
（上記式（１）において、ｘは、単位「μｍ」を付して表されたシリカ粒子の平均一次粒子径の数値を表し、ｙは、メタクリル樹脂とシリカ粒子との合計量１００重量％に対する、単位「重量％」を付して表されたシリカ粒子の含有量の数値を表す。）
【００１０】
メタクリル樹脂は、メタクリル基を有するモノマーに由来する構成単位を有する重合体である。
メタクリル樹脂としては、例えば、炭素数１〜４のアルキル基を有するメタクリル酸アルキルに由来する構成単位のみを含むメタクリル単独重合体や、炭素数１〜４のアルキル基を有するメタクリル酸アルキルに由来する構成単位を、８０重量％以上１００重量％未満と、炭素数１〜４のアルキル基を有するメタクリル酸エステルに由来する構成単位と共重合可能な他のビニル単量体に由来する構成単位を、０重量％を超えて２０重量％以下とを有するメタクリル共重合体等が挙げられる。炭素数１〜４のアルキル基を有するメタクリル酸アルキルとは、ＣＨ２＝ＣＨ（ＣＨ３）ＣＯＯＲ（Ｒは炭素数１〜４のアルキル基）で表される化合物である。炭素数１〜４のアルキル基を有するメタクリル酸エステルと共重合可能なビニル単量体とは、炭素数１〜４のアルキル基を有するメタクリル酸エステルと共重合可能であり、且つビニル基を有する単量体である。
【００１１】
炭素数１〜４のアルキル基を有するメタクリル酸アルキルとしては、例えば、メタクリル酸メチル、メタクリル酸エチル、メタクリル酸ｎ−プロピル、メタクリル酸イソプロピル、メタクリル酸ｎ−ブチル、メタクリル酸ｔｅｒｔ−ブチル、メタクリル酸ｓｅｃ−ブチル、メタクリル酸イソブチルなどが挙げられ、メタクリル酸メチルが好ましい。上記例示のメタクリル酸アルキルは、単独で使用してもよく、２種以上を混合して使用してもよい。
【００１２】
炭素数１〜４のアルキル基を有するメタクリル酸エステルと共重合可能なビニル単量体としては、例えば、メタクリル酸シクロヘキシル、メタクリル酸ベンジル、メタクリル酸２−エチルヘキシル、メタクリル酸２−ヒドロキシエチル、メタクリル酸ヒドロキシプロピル、メタクリル酸モノグリセロールなどのメタクリル酸エステル（但し、炭素数１〜４のアルキル基を有するメタクリル酸アルキルを除く）；アクリル酸メチル、アクリル酸エチル、アクリル酸プロピル、アクリル酸ブチル、アクリル酸２−エチルヘキシル、アクリル酸２−ヒドロキシエチル、アクリル酸２−ヒドロキシプロピル、アクリル酸モノグリセロール等のアクリル酸エステル；アクリル酸、メタクリル酸、マレイン酸、イタコン酸、無水マレイン酸、無水イタコン酸などの不飽和カルボン酸またはこれらの酸無水物；アクリルアミド、メタクリルアミド、アクリロニトリル、メタクリロニトリル、ジアセトンアクリルアミド、メタクリル酸ジメチルアミノエチル等の窒素含有モノマー；アリルグリシジルエーテル、アクリル酸グリシジル、メタクリル酸グリシジルなどのエポキシ基含有単量体；スチレン、α−メチルスチレンなどのスチレン系単量体が挙げられる。
【００１３】
メタクリル樹脂の製造方法としては、炭素数１〜４のアルキル基を有するメタクリル酸エステルと、必要に応じて、炭素数１〜４のアルキル基を有するメタクリル酸エステルと共重合可能なビニル単量体とを、塊状重合、溶液重合、懸濁重合、乳化重合等の方法で重合する方法が挙げられる。
【００１４】
本発明の車両用ランプカバー用メタクリル樹脂組成物に含まれるメタクリル樹脂の含有量は、シリカ粒子の含有量をｙ重量％とすると、（１００−ｙ）重量％である。ただし、メタクリル樹脂の含有量とシリカ粒子の含有量を１００重量％とする。
【００１５】
本発明に用いられるシリカ粒子としては、ＳｉＯ２を有する略球状の物質である。シリカ粒子には、略球状だけでなく、直方体状や、複数の角を有した粉砕状などの形状のものが含まれていてもよい。シリカ粒子は、真球状であることが好ましい。真球状のシリカ粒子としては、例えば、株式会社アドマテックス製のアドマファイン（登録商標）、ＡＧＣエスアイテック株式会社製のサンスフェア（登録商標）、堺化学工業株式会社製のＳｃｉｑａｓシリーズ、デンカ株式会社製のＳＦＰシリーズ等が挙げられる。シリカ粒子としては、アミノシラン、エポキシシラン、メタクリルシラン、アクリルシラン、ビニルシラン、フェニルシラン、メルカプトシラン等のシランカップリング剤で表面処理された粒子を使用してもよいが、耐擦傷性の点で、該シランカップリング剤で表面処理されていないシリカ粒子を使用することが好ましい。ここで、「表面処理されている」とは、シリカ粒子の表面に存在する水酸基と、シランカップリング剤が有するアルコキシ基が加水分解されて生成する水酸基とが脱水縮合された状態を指す。
【００１６】
本発明に用いるシリカ粒子の平均一次粒子径は、０．２μｍ以上２μｍ以下であり、０．３μｍ以上１．８μｍ以下であることが好ましく、０．４μｍ以上１．５μｍ以下がさらに好ましい。本発明の車両用ランプカバー用メタクリル樹脂組成物は、粒径が異なる２種以上のシリカ粒子を含んでいてもよい。平均一次粒子径は、例えば、レーザー回折式粒度分布測定装置で測定することができる。シリカ粒子の平均一次粒子径を上記の範囲にすることで、耐擦傷性と透明性との両方に優れる車両用ランプカバーを与え得る。
【００１７】
シリカ粒子が真球状である場合、シリカ粒子の粒径（直径）は、０．２μｍ以上２μｍ以下であり、０．３μｍ以上１．８μｍ以下であることが好ましく、０．４μｍ以上１．５μｍ以下がさらに好ましい。シリカ粒子が真球状でない場合、シリカ粒子の長径は、０．２μｍ以上２μｍ以下であることが好ましく、０．４μｍを超えて２μｍ以下であることがより好ましい。長径とは、粒子の直線距離で最も長い部分の長さである。長径および粒径は、走査電子顕微鏡による粒子の観測画像から読み取ることによって測定することができる。シリカ粒子の長径または粒径を上記の範囲にすることで、耐擦傷性と透明性との両方に優れる車両用ランプカバーを与え得る。
【００１８】
本発明の車両用ランプカバー用メタクリル樹脂組成物に含まれるシリカ粒子の含有量は、下記式（１）を満足する量である。
０．００５＜ｙ≦−０．０７ｘ＋０．１７    式（１）
（上記式（１）において、ｘは、単位「μｍ」を付して表されたシリカ粒子の平均一次粒子径の数値を表し、ｙは、メタクリル樹脂とシリカ粒子との合計量１００重量％に対する、単位「重量％」を付して表されたシリカ粒子の含有量の数値を表す。）
シリカ粒子の含有量を上記式（１）の範囲にすることで、耐擦傷性と透明性との両方に優れる車両用ランプカバーを与え得る。
シリカ粒子の含有量として、好ましくは、下記式（２）および下記式（３）を満足する量である。
０．０１≦ｙ＜−０．０３６ｘ＋０．０７３    式（２）
（上記式（２）中のｘおよびｙは、上記式（１）と同様である。ただし、ｘは、０．５≦ｘ≦２である。）
０．０１≦ｙ＜−０．３２ｘ＋０．２２      式（３）
（上記式（３）中のｘおよびｙは、上記式（１）と同様である。ただし、ｘは、０．２≦ｘ＜０．５である。）
シリカ粒子の含有量を上記式（２）および上記式（３）の範囲にすることで、シリカ粒子の含有量が上記式（２）および上記式（３）の範囲でないものよりも、耐擦傷性と透明性との両方により優れる車両用ランプカバーを与え得る。
【００１９】
車両用ランプカバー用メタクリル樹脂組成物の製造方法としては、公知の技術を適宜適用することができる。例えば、メタクリル樹脂を溶媒に溶解させた溶液に、シリカ粒子を添加して混合し、溶液にシリカ粒子を分散させる溶液混合法；メタクリル樹脂とシリカ粒子を、単軸押出機、二軸押出機、ミキシングロール等の装置を用いて溶融混練する方法；メタクリル樹脂の原料である単量体にシリカ粒子を分散させて重合するキャスト重合法、懸濁重合法、又は乳化重合法などが挙げられる。溶液混合法を適用する場合、混合時の温度は１００℃以下が好ましく、溶融混練する方法を適用する場合、混練時の温度は２００℃以上３００℃以下が好ましく、キャスト重合法を適用する場合、重合温度は１５０℃以下が好ましく、懸濁重合法又は乳化重合法を適用する場合、重合温度は１００℃以下が好ましい。車両用ランプカバー用メタクリル樹脂組成物の製造方法としては、シリカ粒子の添加量を調節し易い点から、溶融混練する方法が好ましい。
【００２０】
車両用ランプカバー用メタクリル樹脂組成物の製造時のシリカ粒子の添加量としては、上記式（１）を満足する量であることが好ましく、上記式（２）および上記式（３）を満足する量であることがより好ましい。車両用ランプカバー用メタクリル樹脂組成物の製造時のメタクリル樹脂の添加量としては、（１００−ｙ）重量％であることが好ましい。シリカ粒子およびメタクリル樹脂の添加量を上記の範囲にすることで、耐擦傷性と透明性との両方に優れる車両用ランプカバーを与え得る。
【００２１】
車両用ランプカバー用メタクリル樹脂組成物は、必要に応じて、紫外線吸収剤、滑り剤、酸化防止剤、離型剤、帯電防止剤等を含有していてもよい。例えば、紫外線吸収剤としては、ベンゾフェノン系紫外線吸収剤、シアノアクリレート系紫外線吸収剤、ベンゾトリアゾール系紫外線吸収剤、マロン酸エステル系紫外線吸収剤、オキサルアニリド系紫外線吸収剤等が挙げられ、滑り剤としては、シリコーンオイルやポリシロキサン系化合物等が挙げられ、酸化防止剤としてはフェノール系酸化防止剤、硫黄系酸化防止剤、リン系酸化防止剤等が挙げられ、離型剤としては、高級脂肪酸エステル、高級脂肪族アルコール、高級脂肪酸、高級脂肪酸アミド、高級脂肪酸金属塩、脂肪酸誘導体等が挙げられ、帯電防止剤としては、導電性無機粒子、第３級アミン、第４級アンモニウム塩、カチオン系アクリル酸エステル誘導体、カチオン系ビニルエーテル誘導体等が挙げられる。
【００２２】
本発明の成形体は、上記車両用ランプカバー用メタクリル樹脂組成物を含むものであり、該樹脂組成物を成形して所定の形状を付与されたものである。通常、所定の形状とは車両用ランプカバーの形状である。
【００２３】
本発明の成形体の製造方法としては、例えば、車両用ランプカバー用メタクリル樹脂組成物を、成形機を用いて成形する方法が挙げられる。具体的には、成形機として射出成形機を用い、成形機の金型内に車両用ランプカバー用メタクリル樹脂組成物を射出して成形する射出成形法が、複雑な形状の成形体を得ることができて好ましい。
【００２４】
射出成形時のシリンダーの温度として、好ましくは２３０℃以上であり、通常２９０℃以下である。
【００２５】
本発明の成形体の厚みとして、好ましくは０．５ｍｍ以上８ｍｍ以下であり、より好ましくは、１ｍｍ以上６ｍｍ以下であり、さらに好ましくは、１ｍｍ以上２．５ｍｍ以下である。成形体の厚みを上記範囲にすることで、透明性に優れる車両用ランプカバーとして用いることができる。
【００２６】
ＪＩＳ  Ｋ７１３６に従って測定される本発明の成形体のヘイズは、好ましくは２．５％以下であり、より好ましくは２．０％以下であり、さらに好ましくは１．５％以下である。成形体のヘイズが２．５％を超えると、車両用ランプからの光が散乱しやすくなるため、車両用ランプカバーとして適用できないおそれがある。
【００２７】
本発明の成形体は耐擦傷性に優れる。耐擦傷性は、例えば、ＦＭＶＳＳ（Ｆｅｄｅｒａｌ Ｍｏｔｏｒ Ｖｅｈｉｃｌｅ Ｓａｆｅｔｙ Ｓｔａｎｄａｒｄ） Nｏ．１０８に従ってスチールウールによる摩耗試験を行い、試験前後の成形体のヘイズの差（Δヘイズ）で評価される。かかるΔヘイズが小さいほど本発明の成形体は耐擦傷性に優れるといえる。本発明の成形体のΔヘイズは、好ましくは１５％未満であり、より好ましくは１３％以下であり、さらに好ましくは１０％以下である。試験前後の成形体のヘイズは、ＪＩＳ  Ｋ７１３６に従って測定される。
【００２８】
本発明の積層体は、車両用ランプカバー用メタクリル樹脂組成物を含む層と、ＪＩＳ  Ｋ  ７１３６に従って測定されるヘイズが２％以下である熱可塑性樹脂層とを含有する。本発明の積層体は、車両用ランプカバー用メタクリル樹脂組成物を含む層単体および熱可塑性樹脂層単体よりも、優れた耐擦傷性と透明性との両方に優れる車両用ランプカバーを与え得る。
【００２９】
ＪＩＳ  Ｋ  ７１３６に従って測定されるヘイズが２％以下である熱可塑性樹脂層は、熱可塑性樹脂を含有する。熱可塑性樹脂層には、熱可塑性樹脂以外の成分を含んでいてもよく、例えば、シリカ粒子を含んでいてもよい。熱可塑性樹脂層がシリカ粒子を含む場合、シリカ粒子の含有量は０．００５重量％以下である（ただし、熱可塑性樹脂とシリカ粒子の合計量を１００重量％とする。）。また、本発明の積層体は、２種以上の熱可塑性樹脂層を含んでいてもよい。
熱可塑性樹脂としては、厚さ３ｍｍの成形体にしたときに、ＪＩＳ  Ｋ  ７１３６に従って測定されるヘイズが２％以下の樹脂であり、例えば、メタクリル樹脂、ポリカーボネート樹脂、ポリエステル樹脂、ポリスチレン樹脂、ＡＢＳ樹脂、ＡＳ樹脂、ポリアミド樹脂、ポリアリレ−ト樹脂、ポリメタクリルイミド樹脂等が挙げられる。その中でもメタクリル樹脂、又はポリカーボネート樹脂が好ましく、メタクリル樹脂がさらに好ましい。
【００３０】
メタクリル樹脂の例示は、車両用ランプカバー用メタクリル樹脂組成物に含まれるメタクリル樹脂として例示したものと同様である。熱可塑性樹脂層に含まれるメタクリル樹脂は、車両用ランプカバー用メタクリル樹脂組成物に含まれるメタクリル樹脂と同じであっても異なっていてもよい。
【００３１】
ポリカーボネート樹脂とは、ジヒドロキシ化合物に由来する構成単位を含む樹脂である。ポリカーボネート樹脂としては、例えば、二価フェノールとカルボニル化剤とを界面重縮合法や溶融エステル交換法などで反応させることにより得られたもの；カーボネートプレポリマーを固相エステル交換法などで重合させることにより得られたもの；環状カーボネート化合物を開環重合法で重合させることにより得られたものなどが挙げられる。
二価フェノールとしては、例えば、ハイドロキノン、レゾルシノール、４，４'−ジヒドロキシジフェニル、ビス（４−ヒドロキシフェニル）メタン、ビス｛（４−ヒドロキシ−３，５−ジメチル）フェニル｝メタン、１，１−ビス（４−ヒドロキシフェニル）エタン、１，１−ビス（４−ヒドロキシフェニル）−１−フェニルエタン、２，２−ビス（４−ヒドロキシフェニル）プロパン（通称ビスフェノールＡ）、２，２−ビス｛（４−ヒドロキシ−３−メチル）フェニル｝プロパン、２，２−ビス｛（４−ヒドロキシ−３，５−ジメチル）フェニル｝プロパン、２，２−ビス｛（４−ヒドロキシ−３，５−ジブロモ）フェニル｝プロパン、２，２−ビス｛（３−イソプロピル−４−ヒドロキシ）フェニル｝プロパン、２，２−ビス｛（４−ヒドロキシ−３−フェニル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，４−ビス（４−ヒドロキシフェニル）−２−メチルブタン、２，２−ビス（４−ヒドロキシフェニル）ペンタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−４−イソプロピルシクロヘキサン、１，１−ビス（４−ヒドロキシフェニル）−３，３，５−トリメチルシクロヘキサン、９，９−ビス（４−ヒドロキシフェニル）フルオレン、９，９−ビス｛（４−ヒドロキシ−３−メチル）フェニル｝フルオレン、α，α’−ビス（４−ヒドロキシフェニル）−ｏ−ジイソプロピルベンゼン、α，α’−ビス（４−ヒドロキシフェニル）−ｍ−ジイソプロピルベンゼン、α，α’−ビス（４−ヒドロキシフェニル）−ｐ−ジイソプロピルベンゼン、１，３−ビス（４−ヒドロキシフェニル）−５，７−ジメチルアダマンタン、４，４'−ジヒドロキシジフェニルスルホン、４，４'−ジヒドロキシジフェニルスルホキシド、４，４'−ジヒドロキシジフェニルスルフィド、４，４'−ジヒドロキシジフェニルケトン、４，４'−ジヒドロキシジフェニルエーテル、及び４，４'−ジヒドロキシジフェニルエステルなどが挙げられる。これらは単独で用いてもよく、２種以上を併用してもよい。
【００３２】
カルボニル化剤としては、例えばカルボニルハライド（ホスゲンなど）、カーボネートエステル（ジフェニルカーボネートなど）、及びハロホルメート（二価フェノールのジハロホルメートなど）が挙げられる。これらは単独で用いてもよく、２種以上を併用してもよい。
【００３３】
積層体の製造方法としては、例えば、熱可塑性樹脂を成形機の金型内に射出成形した状態で、車両用ランプカバー用メタクリル樹脂組成物を同じ金型内に射出成形する二色成形法や、あらかじめ射出成形した車両用ランプカバー用メタクリル樹脂組成物を含む成形体を金型内に貼り付け、該成形体が貼り付けられた金型内に、熱可塑性樹脂を射出成形するインサート成形法等が挙げられる。
【００３４】
熱可塑性樹脂層は、透明性が低下しない範囲で、紫外線吸収剤、滑り剤、酸化防止剤、離型剤、帯電防止剤等を含有してもよい。これらの例示は、車両用ランプカバー用メタクリル樹脂組成物で例示したものと同様である。
熱可塑性樹脂層が、熱可塑性樹脂以外の成分を含む場合、積層体を製造する前に、熱可塑性樹脂と熱可塑性樹脂以外の成分とを予め混合されて、熱可塑性樹脂組成物を製造することが好ましい。
【００３５】
ＪＩＳ  Ｋ７１３６に従って測定される熱可塑性樹脂層のヘイズは、２％以下であり、好ましくは１．５％以下であり、さらに好ましくは１．０％以下である。熱可塑性樹脂層のヘイズが２．０％を超えると、車両用ランプからの光が散乱しやすくなるため、車両用ランプカバーとして適用できないおそれがある。
【００３６】
積層体の厚みとして、好ましくは０．５ｍｍ以上８ｍｍ以下であり、より好ましくは、１ｍｍ以上６ｍｍ以下であり、さらに好ましくは、２ｍｍ以上５ｍｍ以下である。
積層体中の車両用ランプカバー用メタクリル樹脂組成物を含む層の厚みとして、好ましくは０．５ｍｍ以上８ｍｍ以下であり、より好ましくは、１ｍｍ以上６ｍｍ以下であり、さらに好ましくは、１ｍｍ以上２．５ｍｍ以下である。積層体中の車両用ランプカバー用メタクリル樹脂組成物を含む層の厚みを上記の範囲にすることで、透明性に優れる車両用ランプカバーを得ることができる。
【００３７】
ＪＩＳ  Ｋ７１３６に従って測定される積層体のヘイズは、好ましくは２．５％以下であり、好ましくは２．０％以下であり、さらに好ましくは１．５％以下である。積層体のヘイズが２．５％を超えると、車両用ランプからの光が散乱しやすくなるため、車両用ランプカバーとして適用できなくなるおそれがある。
【００３８】
本発明の積層体は耐擦傷性に優れる。耐擦傷性は、例えば、ＦＭＶＳＳ（Ｆｅｄｅｒａｌ Ｍｏｔｏｒ Ｖｅｈｉｃｌｅ Ｓａｆｅｔｙ Ｓｔａｎｄａｒｄ） Nｏ．１０８に従ってスチールウールによる摩耗試験を行い、試験前後の積層体のヘイズの差（Δヘイズ）で評価される。該摩耗試験は、積層体の車両用ランプカバー用メタクリル樹脂組成物を含む層の面に対して実施する。かかるΔヘイズが小さいほど、本発明の積層体は耐擦傷性に優れるといえる。本発明の積層体のΔヘイズとして、好ましくは１５％未満であり、より好ましくは１３％以下であり、さらに好ましくは１０％以下である。試験前後の積層体のヘイズは、ＪＩＳ  Ｋ７１３６に従って測定される。
【００３９】
本発明の車両用ランプカバーは、上記成形体または上記積層体を含むものである。車両用ランプカバーとしては、前照灯（ヘッドランプ）、尾灯（テールランプ）、制動灯（ストップランプ）、方向指示灯（ウインカー）、霧灯（フォグランプ）、車幅灯、後退灯のカバー等が挙げられる。本発明の成形体および積層体は、砂利等で擦れる頻度が高く、より優れた耐擦傷性が求められる前照灯（ヘッドランプ）のカバー、すなわちヘッドランプカバーとして、好適に用いることができる。
【実施例】
【００４０】
以下、実施例により本発明を説明するが、これらの実施例に特に限定されるものではない。
【００４１】
（透明性）
ＪＩＳ  Ｋ７１３６に従い、得られた成形体または積層体のヘイズを測定した（単位：％）。ヘイズが２．５％以下であると、車両用ランプカバーとして好適に用いることができる。
【００４２】
（耐擦傷性）
得られた成形体または積層体の表面に対して、ＦＭＶＳＳ（Ｆｅｄｅｒａｌ Ｍｏｔｏｒ Ｖｅｈｉｃｌｅ Ｓａｆｅｔｙ Ｓｔａｎｄａｒｄ） Nｏ．１０８に従って測定されるスチールウールによる摩耗試験を行った。具体的には、＃００００のスチールウールを用いて、成形体の表面または積層体のメタクリル樹脂組成物を含む層の面を、荷重１４ｋＰａで１１往復擦った。ＪＩＳ  Ｋ７１３６に従って、摩耗試験前後の成形体または積層体のヘイズを測定し、試験前後のヘイズの変化（Δヘイズ（単位：％））を算出した。Δヘイズが１５％未満であると、車両用ランプカバーとして好適に用いることができる。
【００４３】
（使用した主な材料）
シリカ１：株式会社アドマテックス製  アドマファイン（登録商標）Ｓ０−Ｃ１（真球状、平均一次粒子径：０．３μｍ）
シリカ２：株式会社アドマテックス製  アドマファイン（登録商標）Ｓ０−Ｃ２（真球状、平均一次粒子径：０．５μｍ）
シリカ３：株式会社アドマテックス製  アドマファイン（登録商標）Ｓ０−Ｃ５（真球状、平均一次粒子径：１．６μｍ）
シリカ４：ＡＧＣエスアイテック株式会社製  サンスフェア（登録商標）ＮＰ−３０（真球状、平均一次粒子径：４．０μｍ）
【００４４】
＜メタクリル樹脂Ａの製造＞
攪拌器を備えた重合反応器に、メタクリル酸メチル９７．５重量部及びアクリル酸メチル２．５重量部の混合物と、１，１−ジ（ｔｅｒｔ−ブチルパーオキシ）シクロヘキサン０．０１６重量部と、ｎ−オクチルメルカプタン０．１６重量部とを、それぞれ連続的に供給し、２５５℃、平均滞留時間４３分で重合反応を行った。次いで、重合反応器から出る反応液（部分重合体）を予熱した後、脱揮押出機に供給し、未反応の単量体成分を気化して回収するとともに、ペレット状のメタクリル樹脂Ａを得た。得られたメタクリル樹脂Ａの、メタクリル酸メチルに由来する単量体単位が９７．５重量％であり、アクリル酸メチルに由来する単量体単位の含有量が２．５重量％であり、ＭＦＲは２ｇ／１０分であった。
【００４５】
＜シリカ含有メタクリル樹脂Ｂの製造＞
メタクリル樹脂Ａ９９．８重量％とシリカ１を０．２重量％とを混合した後、スクリュー径４０ｍｍの単軸押出機（田辺プラスチックス機械株式会社製ＶＳ４０）を使用し、以下の混練条件で溶融混練してストランド状に押出し、水冷してストランドカッターでカッティングすることにより、ペレット状のシリカ含有メタクリル樹脂Ｂを得た。
（混練条件）
押出機温度：原料投入口から出口までの５つのヒーターについて、原料投入口側から、それぞれ２００℃、２３０℃、２４０℃、２４０℃、２４０℃に設定した。
回転数：７５ｒｐｍ
【００４６】
＜シリカ含有メタクリル樹脂Ｃの製造＞
メタクリル樹脂Ａ９９．８重量％とシリカ２を０．２重量％とを混合した後、スクリュー径４０ｍｍの単軸押出機（田辺プラスチックス機械株式会社製ＶＳ４０）を使用し、以下の混練条件で溶融混練してストランド状に押出し、水冷してストランドカッターでカッティングすることにより、ペレット状のシリカ含有メタクリル樹脂Ｃを得た。
（混練条件）
押出機温度：原料投入口から出口までの５つのヒーターについて、原料投入口側から、それぞれ２００℃、２３０℃、２４０℃、２４０℃、２４０℃に設定した。
回転数：７５ｒｐｍ
【００４７】
＜シリカ含有メタクリル樹脂Ｄの製造＞
メタクリル樹脂Ａ９９．８重量％とシリカ３を０．２重量％とを混合した後、スクリュー径４０ｍｍの単軸押出機（田辺プラスチックス機械株式会社製ＶＳ４０）を使用し、以下の混練条件で溶融混練してストランド状に押出し、水冷してストランドカッターでカッティングすることにより、ペレット状のシリカ含有メタクリル樹脂Ｄを得た。
（混練条件）
押出機温度：原料投入口から出口までの５つのヒーターについて、原料投入口側から、それぞれ２００℃、２３０℃、２４０℃、２４０℃、２４０℃に設定した。
回転数：７５ｒｐｍ
【００４８】
＜シリカ含有メタクリル樹脂Ｅの製造＞
メタクリル樹脂Ａ９９．８重量％とシリカ４を０．２重量％とを混合した後、スクリュー径４０ｍｍの単軸押出機（田辺プラスチックス機械株式会社製ＶＳ４０）を使用し、以下の混練条件で溶融混練してストランド状に押出し、水冷してストランドカッターでカッティングすることにより、ペレット状のシリカ含有メタクリル樹脂Ｅを得た。
（混練条件）
押出機温度：原料投入口から出口までの５つのヒーターについて、原料投入口側から、それぞれ２００℃、２３０℃、２４０℃、２４０℃、２４０℃に設定した。
回転数：７５ｒｐｍ
【００４９】
［実施例１］
メタクリル樹脂Ａを８５重量％とシリカ含有メタクリル樹脂Ｂを１５重量％とを混合した後、スクリュー径４０ｍｍの単軸押出機（田辺プラスチックス機械株式会社製ＶＳ４０）を使用し、以下の混練条件で溶融混練してストランド状に押出し、水冷してストランドカッターでカッティングすることにより、ペレット状のメタクリル樹脂組成物を得た。
（混練条件）
押出機温度：原料投入口から出口までの５つのヒーターについて、原料投入口側から、それぞれ２００℃、２３０℃、２４０℃、２４０℃、２４０℃に設定した。
回転数：７５ｒｐｍ
【００５０】
＜射出成形＞
得られたペレット状のメタクリル樹脂組成物を、射出成形機（ファナック株式会社製１５０Ｄ）を用いて、以下の成形条件で１５０ｍｍ×９０ｍｍ×３ｍｍ厚の平板形状に成形し、成形体を得た。
（成形条件）
スクリュー温度：原料投入口から出口までの５つのヒーターについて、原料投入口側から、それぞれ２２０℃、２３０℃、２４０℃、２５０℃、２５０℃に設定した。
射出速度：３０ｍｍ／秒
最大射出圧力：１８００ｋｇ／ｃｍ２
保圧：８００ｋｇ／ｃｍ２
金型温度：６０℃
【００５１】
得られた成形体を８０℃のオーブン内で１６時間静置し、その後６時間かけて４０℃まで徐冷して各評価を行った。
【００５２】
［実施例２］
メタクリル樹脂Ａを８５重量％とシリカ含有メタクリル樹脂Ｂを１５重量％とを混合する代わりに、メタクリル樹脂Ａを９５重量％とシリカ含有メタクリル樹脂Ｃを５重量％とを混合した以外は、実施例１と同様にして成形体を得て、評価を行った。
【００５３】
［実施例３］
メタクリル樹脂Ａを８５重量％とシリカ含有メタクリル樹脂Ｂを１５重量％とを混合する代わりに、メタクリル樹脂Ａを８５重量％とシリカ含有メタクリル樹脂Ｂを１０重量％とシリカ含有メタクリル樹脂Ｃを５重量％とを混合した以外は、実施例１と同様にして成形体を得て、評価を行った。
【００５４】
［実施例４］
メタクリル樹脂Ａを８５重量％とシリカ含有メタクリル樹脂Ｂを１５重量％とを混合する代わりに、メタクリル樹脂Ａを９５重量％とシリカ含有メタクリル樹脂Ｄを５重量％とを混合した以外は、実施例１と同様にして成形体を得て、評価を行った。
［実施例５］
実施例２で得られたペレット状のメタクリル樹脂組成物を、射出成形機（ファナック株式会社製１５０Ｄ）を用いて、以下の成形条件で１５０ｍｍ×９０ｍｍ×１ｍｍ厚の平板形状に成形し、成形体を得た。
（成形条件）
スクリュー温度：原料投入口から出口までの５つのヒーターについて、原料投入口側から、それぞれ２２０℃、２４０℃、２６０℃、２６０℃、２６０℃に設定した。
射出速度：１００ｍｍ／秒
最大射出圧力：１８００ｋｇ／ｃｍ２
保圧：８００ｋｇ／ｃｍ２
金型温度：６０℃
【００５５】
得られた成形体を８０℃のオーブン内で１６時間静置し、その後６時間かけて４０℃まで徐冷して評価を行った。
【００５６】
［比較例１］
＜射出成形＞
メタクリル樹脂Ａ１００重量％を、射出成形機（ファナック株式会社製１５０Ｄ）を用いて、以下の成形条件で１５０ｍｍ×９０ｍｍ×３ｍｍ厚の平板形状に成形し、成形体を得た。
（成形条件）
スクリュー温度：原料投入口から出口までの５つのヒーターについて、原料投入口側から、それぞれ２２０℃、２３０℃、２４０℃、２５０℃、２５０℃に設定した。
射出速度：３０ｍｍ／秒
最大射出圧力：１８００ｋｇ／ｃｍ２
保圧：８００ｋｇ／ｃｍ２
金型温度：６０℃
【００５７】
得られた成形体を８０℃のオーブン内で１６時間静置し、その後６時間かけて４０℃まで徐冷して各評価を行った。
【００５８】
［比較例２］
メタクリル樹脂Ａ１００重量％の代わりに、シリカ含有メタクリル樹脂Ｂ１００重量％を用いた以外は、比較例１と同様にして射出成形体を得て、評価を行った。
【００５９】
［比較例３］
メタクリル樹脂Ａ１００重量％の代わりに、シリカ含有メタクリル樹脂Ｃ１００重量％を用いた以外は、比較例１と同様にして成形体を得て、評価を行った。
［比較例４］
メタクリル樹脂Ａを８５重量％とシリカ含有メタクリル樹脂Ｂを１５重量％とを混合する代わりに、メタクリル樹脂Ａを５０重量％とシリカ含有メタクリル樹脂Ｄを５０重量％とを混合した以外は、実施例１と同様にして成形体を得て、評価を行った。
［比較例５］
メタクリル樹脂Ａを８５重量％とシリカ含有メタクリル樹脂Ｂを１５重量％とを混合する代わりに、メタクリル樹脂Ａ８５重量％とシリカ含有メタクリル樹脂Ｅを１５重量％とを混合した以外は、実施例１と同様にして成形体を得て、評価を行った。
【００６０】
実施例１〜５および比較例１〜５におけるメタクリル樹脂組成物の組成と、成形体の評価結果を表１に示す。
【００６１】
【表１】
2020097637.tif 000002
【００６２】
［実施例６］
メタクリル樹脂Ａを７０重量％とシリカ含有メタクリル樹脂Ｂを３０重量％とを混合した後、スクリュー径４０ｍｍの単軸押出機（田辺プラスチックス機械株式会社製ＶＳ４０）を使用し、以下の混練条件で溶融混練してストランド状に押出し、水冷してストランドカッターでカッティングすることにより、ペレット状のメタクリル樹脂組成物を得た。
（混練条件）
押出機温度：原料投入口から出口までの５つのヒーターについて、原料投入口側から、それぞれ２００℃、２３０℃、２４０℃、２４０℃、２４０℃に設定した。
回転数：７５ｒｐｍ
【００６３】
＜射出成形＞
得られたペレット状のメタクリル樹脂組成物を、射出成形機（ファナック株式会社製１５０Ｄ）を用いて、以下の成形条件で１５０ｍｍ×９０ｍｍ×１ｍｍ厚の平板形状に成形した。
（成形条件）
スクリュー温度：原料投入口から出口までの５つのヒーターについて、原料投入口側から、それぞれ２２０℃、２４０℃、２６０℃、２６０℃、２６０℃に設定した。
射出速度：１００ｍｍ／秒
最大射出圧力：１８００ｋｇ／ｃｍ２
保圧：８００ｋｇ／ｃｍ２
金型温度：６０℃
【００６４】
次いで、得られた成形体を、１５０ｍｍ×９０ｍｍ×３ｍｍ厚の金型に貼り付け、メタクリル樹脂Ａを、射出成形機（ファナック株式会社製１５０Ｄ）を用いて、以下の成形条件で１５０ｍｍ×９０ｍｍ×３ｍｍ厚の平板形状に成形し、メタクリル樹脂組成物を含む１ｍｍ厚の層と、メタクリル樹脂Ａを含む２ｍｍ厚の層からなる積層体を得た。ここで、メタクリル樹脂Ａを含む２ｍｍ厚の層単体の、ＪＩＳ  Ｋ７１３６に従って測定されるヘイズは、０．３％であった。
（成形条件）
スクリュー温度：原料投入口から出口までの５つのヒーターについて、原料投入口側から、それぞれ２２０℃、２３０℃、２４０℃、２５０℃、２５０℃に設定した。
射出速度：３０ｍｍ／秒
最大射出圧力：１８００ｋｇ／ｃｍ２
保圧：８００ｋｇ／ｃｍ２
金型温度：６０℃
【００６５】
得られた積層体を８０℃のオーブン内で１６時間静置し、その後６時間かけて４０℃まで徐冷して評価を行った。
【００６６】
［実施例７］
メタクリル樹脂Ａを７０重量％とシリカ含有メタクリル樹脂Ｂを３０重量％とを混合する代わりに、メタクリル樹脂Ａを５０重量％とシリカ含有メタクリル樹脂Ｂを５０重量％とを混合した以外は、実施例６と同様にして積層体を得て、評価を行った。
【００６７】
［実施例８］
メタクリル樹脂Ａを７０重量％とシリカ含有メタクリル樹脂Ｂを３０重量％とを混合する代わりに、メタクリル樹脂Ａを８５重量％とシリカ含有メタクリル樹脂Ｃを１５重量％とを混合した以外は、実施例６と同様にして積層体を得て、評価を行った。
【００６８】
［実施例９］
メタクリル樹脂Ａを７０重量％とシリカ含有メタクリル樹脂Ｂを３０重量％とを混合する代わりに、メタクリル樹脂Ａを７０重量％とシリカ含有メタクリル樹脂Ｃを３０重量％とを混合した以外は、実施例６と同様にして積層体を得て、評価を行った。
【００６９】
［実施例１０］
メタクリル樹脂Ａを７０重量％とシリカ含有メタクリル樹脂Ｂを３０重量％とを混合する代わりに、メタクリル樹脂Ａを９０重量％とシリカ含有メタクリル樹脂Ｄを１０重量％とを混合した以外は、実施例６と同様にして積層体を得て、評価を行った。
【００７０】
［実施例１１］
メタクリル樹脂Ａを７０重量％とシリカ含有メタクリル樹脂Ｂを３０重量％とを混合する代わりに、メタクリル樹脂Ａを８５重量％とシリカ含有メタクリル樹脂Ｂを１０重量％とシリカ含有メタクリル樹脂Ｃを５重量％とを混合した以外は、実施例６と同様にして積層体を得て、評価を行った。
【００７１】
［実施例１２］
メタクリル樹脂Ａを７０重量％とシリカ含有メタクリル樹脂Ｂを３０重量％とを混合する代わりに、メタクリル樹脂Ａを８０重量％とシリカ含有メタクリル樹脂Ｂを１０重量％とシリカ含有メタクリル樹脂Ｃを１０重量％とを混合した以外は、実施例６と同様にして積層体を得て、評価を行った。
【００７２】
［比較例６］
＜射出成形＞
メタクリル樹脂Ａ１００重量％を、射出成形機（ファナック株式会社製１５０Ｄ）を用いて、以下の成形条件で１５０ｍｍ×９０ｍｍ×１ｍｍ厚の平板形状に成形した。
（成形条件）
スクリュー温度：原料投入口から出口までの５つのヒーターについて、原料投入口側から、それぞれ２２０℃、２４０℃、２６０℃、２６０℃、２６０℃に設定した。
射出速度：１００ｍｍ／秒
最大射出圧力：１８００ｋｇ／ｃｍ２
保圧：８００ｋｇ／ｃｍ２
金型温度：６０℃
【００７３】
次いで、得られた成形体を、１５０ｍｍ×９０ｍｍ×３ｍｍ厚の金型に貼り付け、メタクリル樹脂Ａを、射出成形機（ファナック株式会社製１５０Ｄ）を用いて、以下の成形条件で１５０ｍｍ×９０ｍｍ×３ｍｍ厚の平板形状に成形し、メタクリル樹脂Ａを含む１ｍｍ厚の層と、メタクリル樹脂Ａを含む２ｍｍ厚の層からなる積層体を得た。ここで、メタクリル樹脂Ａを含む２ｍｍ厚の層単体の、ＪＩＳ  Ｋ７１３６に従って測定されるヘイズは、０．３％であった。
（成形条件）
スクリュー温度：原料投入口から出口までの５つのヒーターについて、原料投入口側から、それぞれ２２０℃、２３０℃、２４０℃、２５０℃、２５０℃に設定した。
射出速度：３０ｍｍ／秒
最大射出圧力：１８００ｋｇ／ｃｍ２
保圧：８００ｋｇ／ｃｍ２
金型温度：６０℃
【００７４】
得られた積層体を８０℃のオーブン内で１６時間静置し、その後６時間かけて４０℃まで徐冷して評価を行った。
【００７５】
［比較例７］
メタクリル樹脂Ａ１００重量％の代わりに、シリカ含有メタクリル樹脂Ｂ１００重量％を用いて１ｍｍ厚の成形体を得た以外は、比較例６と同様にして積層体を得て、評価を行った。
【００７６】
［比較例８］
メタクリル樹脂Ａを７０重量％とシリカ含有メタクリル樹脂Ｂを３０重量％とを混合する代わりに、メタクリル樹脂Ａを９７．５重量％とシリカ含有メタクリル樹脂Ｃを２．５重量％とを混合した以外は、実施例６と同様にして積層体を得て、評価を行った。
【００７７】
［比較例９］
メタクリル樹脂Ａ１００重量％の代わりに、シリカ含有メタクリル樹脂Ｃ１００重量％を用いて１ｍｍ厚の成形体を得た以外は、比較例６と同様にして積層体を得て、評価を行った。
【００７８】
［比較例１０］
メタクリル樹脂Ａを７０重量％とシリカ含有メタクリル樹脂Ｂを３０重量％とを混合する代わりに、メタクリル樹脂Ａを９７．５重量％とシリカ含有メタクリル樹脂Ｄを２．５重量％とを混合した以外は、実施例６と同様にして積層体を得て、評価を行った。
【００７９】
実施例６〜１２および比較例６〜１０におけるメタクリル樹脂組成物の組成と、成形体の評価結果を表２に示す。
【００８０】
【表２】
2020097637.tif 000003